(57)【要約】  本発明は、金属サイディング材（１）に、活性光線硬化型インキを用いてインクジェット印刷を行う場合に、該インキの均一な濡れ広がりが認められる、意匠性の高い化粧建築板の製造方法を提供することを目的とする。  上記目的を達成するため、本発明は、金属サイディング材（１）を特定条件下で火炎処理した後、活性光線硬化型インキを用いてインクジェット印刷を行うことを含む化粧建築板の製造方法を提供する。
2016189770.tif 000002
【特許請求の範囲】
【請求項１】
高低差が０．５ｍｍ以上の凹凸模様を形成する金属系基材、芯材および裏面材を含み、該基材上には樹脂組成物で形成されるインキ受理層が配置された金属サイディング材を、バーナーの炎口の幅１０ｍｍあたり２５０ｋＪ／時〜１２０００ｋＪ／時の出力で火炎を照射して、該基材の表面温度が３００℃を超えないように火炎処理した後、活性光線硬化型インキでインクジェット印刷することを含む、化粧建築板の製造方法。
【請求項２】
前記インキ受理層は活性光線硬化型インキに対して非浸透性である、請求項１に記載の化粧建築板の製造方法。
【請求項３】
前記活性光線硬化型インキが活性光線硬化型カチオン重合性インキである、請求項１又は２に記載の化粧建築板の製造方法
【請求項４】
前記凹凸模様の高低差が７．０ｍｍ以下である、請求項１〜３のいずれかに記載の化粧建築板の製造方法。
【請求項５】
前記金属サイディング材の搬送速度が５．０ｍ／分〜７０ｍ／分である、請求項１〜４のいずれかに記載の化粧建築板の製造方法。
【請求項６】
前記芯材はポリイソシアヌレートフォームである、請求項１〜５のいずれかに記載の化粧建築板の製造方法。
【発明の詳細な説明】
【技術分野】
【０００１】  本発明は、建材の技術分野において使用される金属サイディング材の金属系基材の表面にインクジェット印刷により模様を印刷する前に、特定条件下で火炎処理する、化粧建築板の製造方法に関する。
【背景技術】
【０００２】  近年、インクジェット印刷により、多種多様な柄模様が簡便、安価に基材に形成することが可能であるため、インクジェット印刷は様々な分野で利用されている。  例えば、特許文献１及び２では、金属系基材、ポリエステルを含むインキ層及びインキ層を有する塗装鋼板が開示されている。これらの塗装鋼板を製造する際には、金属基材上に形成されたインキ受理層の表面に、溶剤系インキをインクジェット印刷することでインキ層を形成する。このとき、溶剤系インキに含まれる有機溶媒がインキ受理層表面の一部を溶解させて粗面化するため、溶剤系インキは、インキ受理層に対して濡れ広がり、かつ密着することができる。【０００３】  また、特許文献３，４には、金属系基材と、ちぢみ塗料を塗布して硬化させたインキ受理層と、インキ層とを有する建築板に使用する塗装鋼板が記載されている。これらの塗装鋼板を製造する際には、基材上に形成されたインキ受理層の表面に、溶剤系または水系インキをインクジェット印刷することでインキ層を形成する。このとき、インキは、インキ受理層表面の溝を毛細管現象により広がるため、十分に濡れ広がることができる。【０００４】  インクジェット印刷について、上記の溶剤系インキに加えて、特許文献５では、様々な記録材料に高精細な画像を安定に再現できる活性光線硬化型インキを用いた画像形成方法が開示されている。そして、引用文献６では、金属系サイディング材に活性光線硬化型インキを用いてインクジェット印刷を行う、化粧建築板の製造方法が開示されている。【０００５】  一方、また、特許文献７は外装材等の化粧建築板の製造方法が開示され、具体的には、火炎処理により基材に設けられた水性エナメル塗膜表面に極性基を導入して、水系インクジェットインキと水性塗膜の濡れ性を向上させている。
【先行技術文献】
【特許文献】
【０００６】
【特許文献１】特開２０００−１０７６８３号公報
【特許文献２】特開２００８−２７２９５３号公報
【特許文献３】特開２００８−０３６５４９号公報
【特許文献４】特開２００８−０６８４５３号公報
【特許文献５】特許第４５３９１０４号公報
【特許文献６】特許第５５９７２９６号公報
【特許文献７】特開２００９−１０７２９８号公報
【発明の概要】
【発明が解決しようとする課題】
【０００７】  本発明の金属サイディング材１は図１に示すように、０．５ｍｍ以上の高低差ｄの凹凸模様を有し、金属系基材１１、芯材１２及び裏面材１３から構成されている。さらに、金属系基材１１上にインキ受理層１４が形成されている。なお、金属系基材１１上に化成処理皮膜もしくは下塗り塗膜を設け、その上にインキ受理層１４が形成されてもよい。【０００８】  インキ受理層１４は、金属系基材に、樹脂および顔料を含む樹脂組成物を塗料として塗布し、乾燥(または硬化)させることにより形成される。その後、この金属系基材には、エンボス加工や絞り成形加工などが行われて、タイル調、レンガ調、木目調などの凹凸加工が施される。さらに、断熱性や防音性を高める目的で、合成樹脂発泡体などが芯材１２として用いられ、アルミラミネートクラフト紙などの裏面材１３で金属系基材の裏面が被覆される。【０００９】  このように形成された金属サイディング材１に溶剤系インキを用いてインクジェット印刷を行った場合にその意匠性に問題は認められなかった。しかしながら、活性光線硬化型インキを用いてインクジェット印刷を行った場合に、該インキの均一な濡れ広がりが認められず、印刷画像の意匠性に問題が生じた。【００１０】  本発明者らは、上記問題について鋭意検討した結果、活性光線硬化型インキの均一な濡れ広がりを妨げているのは、金属サイディング材１を製造する際の汚れ（異物）がインキ受理層１４に付着することが原因であることが分かった。金属サイディング１の金属系基材１１は、インキ受理層１４を塗装した後に成形加工され、芯材１２の合成樹脂発泡体などで裏面被覆される。これら複数の加工工程で、製造機器と金属サイディング材１が接触し、製造・加工機器にインキ受理層および芯材由来の樹脂および添加剤が付着し、この樹脂および添加剤が後続ロットのインキ受理層１４に付着して、インキ受理層１４の汚れとなる。【００１１】  溶剤系インキを使用したインクジェット印刷では溶剤系インキに含まれる有機溶媒がインキ受理層表面の一部を溶解させて粗面化するため、インキ受理層に多少の汚れが付着していても影響は少ない。しかしながら、活性光線硬化型インキの場合はインキ受理層に対して非浸透性のため、汚れによるインキ濡れ性低下が大きい。なお、インキ受理層がインキに対して非浸透性であることは、インキ受理層およびインキ層の断面を１００〜２００倍の倍率で顕微鏡観察することにより、確認することができる。
【課題を解決するための手段】
【００１２】  そこで、本発明者らは、金属サイディング材１を特定条件下で火炎処理して、インキ受理層１４に付着した汚れを焼却除去することで、活性光線硬化型インキの均一な濡れ広がりを実現した。  具体的には、本発明は、高低差が０．５ｍｍ以上の凹凸模様を形成する金属系基材、芯材および裏面材を含み、該基材上には樹脂組成物で形成されるインキ受理層が配置された金属サイディング材を、バーナーの幅１０ｍｍあたり２５０ｋＪ／時〜１２０００ｋＪ／時の出力で炎を照射して、該基材の表面温度が３００℃を超えないように火炎処理した後、活性光線硬化型インキでインクジェット印刷することを含む、化粧建築板の製造方法である。
【発明の効果】
【００１３】  本発明では、金属サイディング材の表面をインクジェット印刷前に火炎処理して汚れを除去することで、活性光線硬化型インキの均質な濡れ広がりが得られ、意匠性が高い化粧建築板が得られる。さらに、火炎処理の条件を調整し、金属サイディング材の金属系基材の火炎処理時の温度を３００℃以下とすることで、芯材と金属系基材の界面の熱歪みによる剥離を防ぐことができる。
【図面の簡単な説明】
【００１４】
【図１】本発明で用いる金属サイディング材１が火炎処理されている一態様を表す図である。
【図２】本発明で用いる金属サイディング材１の断面を表す図である。
【図３】本発明の実施に使用するライン型インクジェット記録装置の一例を表す。
【図４】本発明の実施に使用するバーナーのバーナーヘッドの正面概略図である。
【図５】実施例における、金属系基材と芯材（合成樹脂発泡体）の接着強度測定方法の概略図である。
【発明を実施するための形態】
【００１５】  本発明により製造される化粧建築板は、図１で示される金属サイディング材１の表面を、特定条件下で火炎処理した後、活性光線硬化型インキでインクジェット印刷されることで得られる。  ここで、図２で示されるとおり、金属サイディング材１は、金属系基材１１、芯材１２、裏面材１３及びインキ受理層１４を含む。
【００１６】  金属系基材１１としては、一般に金属サイディング材として使用されている金属板を使用することができる。具体的な金属板として、溶融Ｚｎ−５５％Ａｌ合金めっき鋼板などのめっき鋼板、普通鋼板やステンレス鋼板などの鋼板、アルミニウム板および銅板が挙げられる。これらの金属板は、当該技術分野で汎用されているエンボス加工や絞り成型加工などを行って、タイル調、レンガ調、木目調などの凹凸加工を施される。  なお、本発明で使用する金属系基材は、発明の効果を阻害しない範囲で、その表面に化成処理皮膜や下塗り塗膜などが形成されていてもよい。  また、金属系基材１１の厚さは特に限定されないが、通常、０．１５〜０．５ｍｍである。
【００１７】  また、図１に示すように、本発明の金属系基材１１は高低差が０．５ｍｍ以上の凹凸模様を形成する。ここで、「高低差が０．５ｍｍ以上の凹凸模様」とは、金属系基材１が高低差ｄが０．５ｍｍ以上である凹凸を少なくとも１つ以上形成し、その凹凸が模様を構成していることを意味する。従って、高低差が０．５ｍｍ未満の凹凸が存在してもよく、これらの凹凸が組み合わされて、タイル調や木目調などの模様を金属系基材が形成することができる。  なお、高低差ｄが０．５ｍｍ未満の凹凸でのみ模様を形成しても、意匠性の高い模様を形成することが難しい。また、高低差ｄに関し、インキ受理層１４の厚さも考慮されるべきであるが、下記の通り、インキ受理層１４の厚みは通常３〜３０μｍの範囲内であるため、インキ受理層１４の厚みは考慮しなくてもよい。  また、より意匠性の高い模様を形成するため、金属サイディング材１には高低差ｄが１．０ｍｍ以上の凹凸が形成されることが好ましく、１．５ｍｍ以上であることがさらに好ましい。
【００１８】  また、本発明の効果が奏される限り、金属系基材の高低差の上限は特に規定されないが、通常、金属系基材の凹凸の高低差ｄは７ｍｍ以下であり、５ｍｍ以下が好ましい。金属系基材の凹凸の高低差が最大７ｍｍであれば、金属サイディング材として十分な意匠性を有する模様を形成することができるためである。また、金属系基材の凹凸の高低差が７ｍｍを超えると、火炎を凹部に存在する異物にあてることができず除去することが難しい場合がある。  一方、凹凸の高低差ｄが最大１．５ｍｍであっても模様を形成することは可能であるので、高低差ｄの最大値は１．５ｍｍ以下であってもよい。
【００１９】  芯材１２は、合成樹脂発泡体で形成される。合成樹脂発泡体として、例えば、ポリウレタンフォーム、ポリイソシアヌレートフォーム、フェノール樹脂フォーム、塩化ビニル樹脂フォーム、ポリエチレンフォーム、ポリスチレンフォーム、ユリア樹脂フォームなどを例示することができる。また、芯材１２は、ロックウール、グラスウール、セラミックウールなどの無機質材を利用することもできる。
【００２０】  裏面材１３は、アルミニウム蒸着紙、クラフト紙、アスファルトフェルト、金属箔（Ａｌ、Ｆｅ、Ｐｂ、Ｃｕ等の箔）、合成樹脂シート、ゴムシート、布シート、石膏紙、水酸化アルミニウム紙、ガラス繊維布、ガラス繊維不織布等の１種、または２種以上をラミネートしたもの、あるいは防水処理、難燃処理されたシート状物からなるものを利用することもできる。
【００２１】  なお、金属サイディングには相互に接続するための嵌合部があり、通常、金属系基材の幅方向両端部を、オス、メス構造を形成するように、折り曲げて作成する。
【００２２】  本発明で使用するインキ受理層１４は、樹脂組成物を硬化させて形成される塗膜であり得る。ここでは、上記基材に塗膜を形成できる塗料として一般的に使用されている高分子化合物の樹脂を使用することができる。例えば、ポリエステル樹脂、アクリル樹脂、ポリフッ化ビニリデン樹脂、ポリウレタン樹脂、エポキシ樹脂、ポリビニルアルコール樹脂、フェノール樹脂等の高分子化合物が挙げられる。中でも本発明に用いられる高分子化合物としては、高耐候性で、インキとの密着性に優れることからポリエステル樹脂、アクリル樹脂が好ましい。  なお、従来の水性インキのインキ受理層として使用されてきた多孔質なインキ受理層を形成するような塗料は使用しないことが好ましい。このような多孔質なインキ受理層は耐水性、耐候性に問題がある場合があり、建築材の使用に適さない場合がある。
【００２３】  上記の高分子化合物の樹脂において、その性状や物性を調整するために、硬化剤を使用することができる。ポリエステル樹脂を使用する場合は、メラミン系硬化剤（メラミン樹脂硬化剤）を用いることが望ましい。例えば、メチル化メラミン(メチロールメラミンメチルエーテル)、ｎ−ブチル化メラミン(メチロールメラミンブチルエーテル)、およびメチルとｎ−ブチルとの混合エーテル化メラミン等が挙げられる。このように硬化剤を用いて架橋密度を高めたインキ受理層は、非水性インキが浸透しないことから耐水性、および耐候性に優れるため特に好ましい。インキ受理層が活性光線硬化型インキに対して非浸透性であることは、インキ受理層およびインキ層の断面を１００〜２００倍の倍率で顕微鏡観察することにより、確認することができる。インキ受理層が非浸透性の場合は、インキ受理層とインキ層との界面を明確に識別することができるが、浸透性の場合は、界面が不明確となり識別することが困難である。
【００２４】  上記高分子化合物として、ポリエステル樹脂を使用する場合、その分子量はＧＰＣで測定した場合の数平均分子量が２，０００〜８，０００であることが好ましい。分子量が２，０００より小さくなると加工性が低下して塗膜ワレが発生しやすくなる場合がある。また、分子量が８，０００より大きくなると架橋密度の低下により耐候性が低下する場合がある。加工性と耐候性のバランスから数平均分子量は３，０００〜６，０００が特に好ましい。
【００２５】  本発明のインキ受理層１４は、有機もしくは無機の固形粒子を含んでいてもよい。当該粒子の平均粒子径が４〜８０μｍ、好ましくは１０〜６０μｍである。  上記無機粒子としては、シリカ、硫酸バリウム、タルク、炭酸カルシウム、マイカ、ガラスビーズ、ガラスフレークが挙げられる。また、有機粒子として、アクリル樹脂ビーズ、ポリアクリロ二トリル樹脂ビーズが挙げられる。これらの樹脂ビーズは、公知の方法を用いて製造したものでもよいし、市販品を利用してもよい。市販のアクリル樹脂ビーズの例には、東洋紡株式会社の「タフチック  ＡＲ６５０Ｓ（平均粒径１８μｍ）」、「タフチック  ＡＲ６５０Ｍ（平均粒径３０μｍ）」、「タフチック  ＡＲ６５０ＭＸ（平均粒径４０μｍ）」、「タフチック  ＡＲ６５０ＭＺ（平均粒径６０μｍ）」、「タフチック ＡＲ６５０ＭＬ（平均粒径８０μｍ）」、「タフチック  ＡＲ６５０Ｌ（平均粒径１００μｍ）」および「タフチック  ＡＲ６５０ＬＬ（平均粒径１５０μｍ）」が含まれる。また、市販のポリアクリロニトリルビーズの例には、東洋紡株式会社の「タフチック  Ａ−２０（平均粒径２４μｍ）」、「タフチック  ＹＫ−３０（平均粒径３３μｍ）」、「タフチック  ＹＫ−５０（平均粒径５０μｍ）」および「タフチック  ＹＫ−８０（平均粒径８０μｍ）」が含まれる。
【００２６】  このときの、有機、無機粒子の含量は、通常、塗膜質量の２〜４０質量％、好ましくは、１０〜３０質量％である。  上記固形粒子や着色顔料の平均粒径は、コールターカウンター法により求められる。
【００２７】  さらに、前記インキ受理層１４は着色顔料を含んでいてもよい。このときの着色顔料の平均粒子径は、通常０．２〜２．０μｍである。このような着色顔料としては、酸化チタン、酸化鉄、黄色酸化鉄、フタロシアニンブルー、カーボンブラック、コバルトブルーなどが挙げられる。着色顔料を加える場合、通常、塗膜質量の４０〜６０質量％となるように塗料に添加する。
【００２８】  インキ受理層１４の膜厚は、特に限定されないが、通常３〜３０μｍの範囲内である。塗膜が薄すぎる場合、塗膜の耐久性および隠蔽性が不十分となるおそれがある。一方、塗膜が厚すぎる場合、製造コストが増大するとともに、焼付け時にワキが発生しやすくなるおそれがある。
【００２９】  本発明の活性光線硬化型インキは、当該技術分野で一般的に使用しているインキを使用し、これには、ラジカル重合型インキとカチオン重合型インキが存在し、いずれも使用することができる。  活性光線硬化型インキは、通常、モノマーもしくはオリゴマー、光重合開始剤、色材、分散剤、界面活性剤、その他の添加剤を含む。本発明では、当該技術分野で一般的に使用されている材料を用いる。カチオン重合型インキはラジカル重合型インキと比較して体積収縮率が少なく、架橋密度を高めた非浸透性のインキ受理層に対しても高い密着性が得られることから特に好ましい。
【００３０】  本発明の一実施形態を、図３を参照して説明する。この実施形態では、金属サイディング材１にバーナー２を用いて火炎処理を行う。また、使用するインクジェット記録装置は４色のインキ（イエロー、シアン、マゼンダ、ブラック（黒））の４色のインクジェット印刷が可能なライン式インクジェット記録装置Ｍである。そして、使用するインキは活性光線硬化型インキである。
【００３１】  図３における、ライン式インクジェット記録装置Ｍは、インクジェット記録ヘッド６（６１〜６４）、その記録ヘッドに接続するインキ供給タンク７（７１〜７４）及び印刷制御システム８を備えたインクジェット式塗装機５、並びに搬送機４を備える。さらに、このライン式インクジェット記録装置Ｍに、火炎処理を行うためのバーナー２、活性光線照射機９が設置されている。なお、金属サイディング材１は図３の破線矢印の方向に搬送させる。
【００３２】  金属サイディング材１の印刷面（インキ受理面）１−１は、搬送機４の搬送面４−１に接する面と反対側の面である。ここに、インクジェット記録ヘッドから吐出される活性光線硬化型インキで着色され、所望の画像をインキ受理層１４の上に形成することができる。
【００３３】  図３に示されるように、金属サイディング材１の印刷面１−１はインクジェット印刷の前にバーナー２から吐出される火炎により火炎処理される。  当該火炎処理の具体的な態様が図１に示されている。バーナー２は、火炎が吐出される炎口２１、バーナーヘッド２２を備える。なお、前記炎口２１は、図１における搬送方向（破線矢印）に平行な向きにその長さＬを変更することが可能である。通常、Ｌは３〜４０ｍｍである。なお、金属サイディング材１の搬送速度が大きくなると金属サイディング材１の移動に伴う気流が発生する。Ｌの値が小さいほどバーナーの火炎３がその気流の影響を受けやすくなるため、火炎３が均一に照射できない場合がある。そのため、最適条件を考慮しながら、Ｌと搬送速度を調整することが好ましい。
【００３４】  バーナー２は、金属サイディング材１の印刷面１−１からの距離Ｈの位置に設定する。Ｈは、バーナー２の印刷面１−１からの最短の距離を意味する。つまり、Ｈは通常バーナーヘッド５と印刷面１−１との距離を示すが、炎口２１がバーナーヘッド２２から突き出した構造で炎口２１と印刷面１−１との距離がバーナーヘッド２２と印刷面１−１との距離よりも近い場合、Ｈは炎口２１と印刷面１−１との距離を示す。  通常、距離Ｈは１０〜１２０ｍｍ、好ましくは、２５〜１００ｍｍ、さらに好ましくは３０〜９０ｍｍ、最も好ましくは４０〜８０ｍｍの範囲になるように設定する。金属サイディング材１の金属系基材１１はエンボス加工や絞り成形加工などの成形加工を経る。このため、金属系基材１１に反りが生じてしまう場合がある。前記距離Ｈが１０ｍｍ未満であると、金属系基材の反りのために、バーナー２と金属サイディング材１が接触してしまう場合がある。なお、金属サイディング材１は建築板として使用するため、金属系基材１１の長さが数メートル（３〜４ｍ）に及ぶ場合があり、このときに金属系基材１１では反りが１０〜２０ｍｍ生じ得る。そのため、距離Ｈは、金属系基材１１の長さ、すなわち、金属サイディング材１の長さに応じて距離Ｈを調整する必要がある。  また、距離Ｈが１２０ｍｍを超えると、火炎処理の効果を奏するために高いエネルギーの火炎を照射する必要があり、非効率的であり好ましくなく、また、バーナーの炎口の幅１０ｍｍあたり１２０００ｋＪ／時のバーナーの出力でも、十分な異物の除去ができない場合がある。
【００３５】  バーナーの出力は、バーナーの炎口の幅１０ｍｍあたり２５０ｋＪ／時〜１２０００ｋＪ／時、好ましくは、４００ｋＪ／時〜７５００ｋＪ／時、さらに好ましくは６００ｋＪ／時〜５０００ｋＪ／時、なお更に好ましくは１２００ｋＪ／時〜５０００ｋＪ／時の出力である。バーナーの炎口の幅１０ｍｍあたり２５０ｋＪ／時未満であると、火炎が弱いため、金属サイディング材１の表面に存在する汚れ（異物）の焼却が十分に行われず、汚れの除去が不十分となる。その結果、活性光線硬化型インキのインク受理層での均質な濡れ広がりが得られない。また、バーナーの炎口の幅１０ｍｍあたり１２０００ｋＪ／時を超えると、金属系基材１１の表面温度がすぐに３００℃を超えてしまうため、芯材１２と金属系基材１１との界面に熱歪が生じ芯材１２と金属系基材１１に剥離が生じる。また、金属系基材１１の蓄熱性を考慮すると２５０℃以下が好ましい。
【００３６】  なお、金属系基材１１の表面温度は、熱電対温度計（Ｋタイプ）の熱電対先端を金属サイディング材１のインキ受理層１４の一部をヤスリ等で除去した箇所に溶接し、金属サイディング材１の印刷面の任意の場所で測定する。
【００３７】  また、図４は、図２又は図３のバーナー２の正面図である。バーナー２の炎口２１の幅をＷで表している。このＷは金属サイディング材１の幅の大きさを考慮して選択されるが、通常、４０〜５０ｃｍである。また、炎口の態様について特に限定されないが、通常、リボン形状や丸穴形状のバーナーを用いることができる。  このような構造のバーナーヘッドを有するバーナーは市販されており、例えば、Ｆｌｙｎｎ  Ｂｕｒｎｅｒ社（米国）の製品名Ｆ−３０００、Ｆｉｎｅｃｏｍ  Ｉ＆Ｔ社（韓国）の製品名ＦＦＰ２５０などが存在する。  また、前記の「バーナーの炎口の幅１０ｍｍあたり」の記載は、図４のＷ´が１０ｍｍであることを意味する。
【００３８】  搬送機４による金属サイディング材１の搬送速度は、本発明の効果を奏する限り特に限定されないが、固定されているバーナー２に対し、通常、５〜７０ｍ／分である。好ましくは、１０〜４０ｍ／分であり、更に好ましくは、１５〜３０ｍ／分である。搬送速度が５ｍ／分未満であると、バーナーの出力を小さくしても金属系基材１の表面温度が３００℃を超えてしまうことがある。また、７０ｍ／分を超えると、バーナー２の火炎が金属サイディング材１の移動により生じる気流の影響を受けてしまい、金属サイディング材１の印刷面１−１に均一に火炎を照射することができず、汚れ（異物）の除去が十分にできない場合がある。
【００３９】  バーナー２の燃料ガスとしては、特に制限されないが、通常、水素、液化石油ガス（ＬＰＧ）、液化天然ガス（ＬＮＧ）、アセチレンガス、プロパンガス、又はブタン等が使用され、またその助燃ガスとしては、空気、又は酸素が使用される。燃焼エネルギーを考慮するとＬＰＧやＬＮＧを使用することが好ましい。
【００４０】  火炎処理された金属サイディング材１は、インクジェット式塗装機５でインクジェット印刷される。インキは４色使用し、インクジェット記録ヘッド６１からイエロー、６２からシアン、６３からマゼンダ、６４からブラック（黒色）のインキがそれぞれ吐出される。これらのインクジェット記録ヘッドにそれぞれインキ供給タンク（７１〜７４）が接続されている。上記インキは市販されている活性光線硬化型インキを使用することが可能である。
【００４１】  各色のインクジェット記録ヘッドから吐出されたインキ滴は、印刷面１−１に向けて鉛直方向に飛翔する。インキ滴の初速は、一般に、３ｍ／ｓｅｃ〜９ｍ／ｓｅｃ、好ましくは４ｍ／ｓｅｃ〜７ｍ／ｓｅｃに設定される。インキ滴の初速とは、記録ヘッドからの吐出時におけるインキ滴の速度である。例えば、インクジェット記録ヘッドから吐出されたインキ滴がインキ吐出部から鉛直方向に１ｍｍの距離と、この１ｍｍの距離を進むのに要する時間とで算出（所定の距離／時間）される。  インキ滴の初速が３ｍ／ｓｅｃ未満では液滴の速度が遅すぎるため、インキ滴の着弾精度が大幅に低下する場合がある。また、９ｍ／ｓｅｃを超える場合は、着弾精度は良いものの、インキのサテライトが発生して画質が低下するという問題が生じる場合がある。
【００４２】  インクジェット記録ヘッドのノズルから印刷面１−１に吐出される一滴のインキ滴の体積は、特に限定されないが、一般には６０ｐｌ（ピコリットル）未満、好ましくは、１０ｐｌ以上４５ｐｌ未満に設定する。
【００４３】  活性光線照射機９は、インクジェット式塗装機５に対して搬送方向下流側の所定の位置に設置されている。ここで、本発明における「活性光線」とは、電子線、紫外線、α線、γ線、エックス線等が挙げられる。本発明において、安全性やハンドリング性を考慮すると電子線、紫外線を用いることが好ましく、紫外線を用いることが最も好ましい。  活性光線照射機９は、搬送機４の搬送面４−１に向けて設置された活性光線を照射するランプを備え、搬送面４−１の方向に活性光線を照射する。  印刷面１−１に着弾したインク滴を活性光線照射機９からの活性光線で硬化させる。通常、インク滴が着弾してから１．０秒以上、好ましくは２．０秒以上、さらに好ましくは２．２秒以上経過した後に活性光線を照射するように、搬送機４の搬送速度及びインクジェット式塗装機から活性光線照射機９までの距離を調整する。また、空気中の水分がインキの重合を阻害することがあるため、インキが着弾後３０秒以内に活性光線を照射する。
【００４４】  制御部８は、インクジェット記録装置Ｍで形成される画像の記録による模様付けやインクジェット記録ヘッドの温度調節を含む各種処理を制御する。制御部８は、電子部品が搭載された回路基板及び電気配線等を含む。制御部８に含まれる少なくとも一部の構成は、図３に示すようにインクジェット記録ヘッドの上部に設置されている。
【００４５】  ライン式インクジェット記録装置Ｍは、ネットワークインターフェース等の所定のインターフェース（図示せず）を備える。インクジェット記録装置Ｍは、インターフェースを介して、パーソナルコンピュータ等の外部装置と通信可能に接続されている。外部装置は、インクジェット記録装置Ｍに対し、印刷面１−１への画像の記録指令及び記録する画像を示すデータ等を入力する。記録指令が入力されたインクジェット記録装置Ｍでは、所定の処理が実行され、上記のインキがインクジェト記録ヘッドから吐出され、所望の画像が印刷面１−１に形成され、本発明の化粧建築板の製造方法が実行される。
【実施例】
【００４６】  以下に実施例および試験例を挙げて、本発明を更に具体的に説明するが、これによって本発明が限定されるものではない。  １．金属サイディング材の製造（１−１）金属系基材の製造  板厚０．２７ｍｍ、Ａ４サイズの片面当りめっき付着量９０ｇ／ｍ2の溶融Ｚｎ−５５％Ａｌ合金めっき鋼板を基材として使用した。このめっき鋼板をアルカリ脱脂した。その後、塗布型クロメート（ＮＲＣ３００ＮＳ：日本ペイント株式会社製  Ｃｒとして５０ｍｇ／ｍ2の付着量）、プライマー層として市販のエポキシ樹脂系プライマー塗料（日本ファインコーティングス株式会社製７００Ｐ）を乾燥膜厚が５μｍとなるようにロールコーターで塗装した。そして、最高到達板温２１５℃となるように焼き付けた。【００４７】（１−２）インキ受理層の製造  インキ受理層を形成するための樹脂組成物である塗料の組成は以下の通りである。樹脂としては数平均分子量５，０００、ガラス転移温度３０℃、水酸基価２８ｍｇＫＯＨ／ｇの高分子ポリエステル樹脂(ＤＩＣ株式会社製)を用いた。架橋剤であるメラミン樹脂としては、メトキシ基９０モル％のメチル化メラミン樹脂（三井サイテック製サイメル３０３）を用いた。ポリエステル樹脂とメラミン樹脂の配合比は７０／３０であり、着色顔料としては平均粒径０．２８μｍの酸化チタン（テイカ製  ＪＲ−６０３）  ４９質量％、平均粒径１０μｍのマイカ（株式会社ヤマグチマイカ製  ＳＪ−０１０）  １３質量％、平均粒径５．５μｍの疎水性シリカ（サイシリア４５６；富士シリシア株式会社）  ６質量％、平均粒径１２μｍの疎水性シリカ（富士シリシア化学株式会社製  サイリシア４７６）  ２質量％を添加した。触媒はドデシルベンゼンスルフォン酸を、樹脂固形分に対して１質量％加えた。またアミンとしてジメチルアミノエタノールをドデシルベンゼンスルフォン酸の酸当量に対してアミン当量として１．２５倍の量を加えた。塗料の乾燥膜厚が１８μｍとなるようにロールコーターで塗装した後、最高到達板温２２５℃となるように焼き付けた。【００４８】  なお、上記マイカ、疎水性シリカ及び酸化チタンの平均粒径はコールターカウンター法により求めた。  具体的には以下のように測定した。測定装置として、コールターカウンター(米国コールターエレクトロニクス社製)ＴＡ−ＩＩ型を用いた。試料約０．５ｇを２００ｍｌのビーカーに取り、純水約１５０ｍｌを加え、超音波(ULTRASONIC CLEANER B-220)で６０〜９０秒分散させた。付属の電解液(ＩＳＯＴＯＮ  ＩＩ：０．７％高純度ＮａＣｌ水溶液)１５０ｍｌに上記分散液をスポイトで数滴加え入れ、上記装置を用いて粒度分布を求めた。  但し、上記ＪＲ−６０３（酸化チタン）及びサイシリア４５６（疎水性シリカ）は３０μｍのアパッチャーチューブを使用した。また、ＳＪ−０１０（マイカ）は５０μｍのアパッチャーチューブを使用した。平均粒径は累積粒度分布図の５０％径を読み取り求めた。【００４９】（１−３）金属系基材の凹凸形成  上記のインキ受理層を有する金属系基材にエンボス加工による表面加工を行った。  アンコイラーに巻かれたインキ受理層を有する金属系基材を連続的に送り出し、ロール式エンボス成形機により、ブリック柄で高さ０．５〜１．５ｍｍのエンボス形状に金属���基材を連続して成形し、御影石擬似柄の外観を施した金属系基材を形成した。【００５０】（１−４）芯材及び裏面材の形成  形成された金属系基材の裏面に、芯材となるポリイソシアヌレート原料として、ソフランＲ−ＨＩＰとトーヨーソフランＲ７４６−１９Ｄ（いずれも株式会社ソフランウィズ製）とを、発泡機によって質量比１０対７で混合しながら混合押出機により吐出した。また、発泡するポリイソシアヌレート原料層上にアルミクラフト紙（裏面材）を送り出した。そして、エンボス加工された金属系基材とアルミクラフト紙との間にポリイソシアヌレート原料層をサンドイッチした状態で加熱、加圧し、発泡成形することにより、インキ受理層を有する金属系基材、芯材およびアルミクラフト紙をこの順で有する金属サイディング材を製造した。なお、芯材の厚みは、１７ｍｍとした。芯材の厚みは、上記加熱、加圧時に金属サイディング原板をその積層方向に挟持するダブルコンベア間の距離によって調整した。【００５１】  ポリイソシアヌレート原料の詳細な発泡条件は以下の通りである。  ラインスピード  ４０ｍ／ｍｉｎ  流量  ６ｋｇ／ｍｉｎ  液温  ３０℃  インキ受理層を有する金属系基材のプレヒート温度  ３５℃  オーブンキュアー温度  ５０℃  発泡機  低圧型アジテータミキシング発泡機【００５２】２．火炎処理のためのバーナー  火炎処理を行うためのバーナーとして、ＦＦＰ２００（Ｆｉｎｅｃｏｍ  Ｉ＆Ｔ（韓国）社製を使用した。燃焼ガスとしてＬＰガスを用い、バーナーの炎口の幅１０ｍｍに対し、ＬＰガス０．０４〜２．００Ｌ／分、クリーンドライエアー  １〜５０Ｌ／分をガスミキサーで混合した後に、バーナーで燃焼させて火炎処理を行った。また、バーナーの炎口における搬送方向に平行な向きの長さ（図１におけるＬ）が５ｍｍ、２０ｍｍ、３０ｍｍ、４０ｍｍのものを用いた。  なお、火炎処理時の搬送速度は５〜７０ｍ／分で行った。【００５３】３．活性光線硬化型インキによるインクジェット印刷（３−１）  活性光線硬化型インキとして、ラジカル重合型紫外線硬化性黒色インキ及びカチオン重合型紫外線硬化性黒色インキを用いた。各インキの具体的な組成は以下の通りである。【００５４】（ｉ）ラジカル重合型紫外線硬化性黒色インキ  ラジカル重合型紫外線硬化性黒色インキを、以下の成分を混合することにより調製した。具体的なの組成は以下の通りである。【００５５】      顔料分散液1)(顔料分：１０質量％）        １０質量部      反応性オリゴマー2)                       ２５質量部      反応性オリゴマー3)                       ５７質量部      光重合開始剤4)                             ５質量部      光重合開始剤5)                             ３質量部【００５６】１）顔料：ＮＩＰｅｘ  ３５、カーボン  デグサジャパン(株)製、分散媒：ＳＲ９００３、ＰＯ変性ネオペンチルグリコールジアクリレート  サートマージャパン(株)製２）ＣＮ９８５Ｂ８８、２官能脂肪族ウレタンアクリレート８８質量％、１，６−ヘキサンジオールジアクリレート１２質量％の混合物  サートマージャパン(株)製３）１，６−ヘキサンジオールジアクリレート４）イルガキュア１８４、ヒドロキシケトン類  チバ・ジャパン(株)製５）イルガキュア８１９、アシルフォスフィンオキサイド類  チ���・ジャパン(株)製【００５７】（ｉｉ）カチオン重合型紫外線硬化性インキ  高分子分散剤（味の素ファインテクノ社製  ＰＢ８２１）  ９質量部とオキセタン化合物（東亜合成社製  ＯＸＴ２１１）  ７１質量部にブラック：Ｐｉｇｍｅｎｔ  Ｂｌａｃｋ  ７を２０質量部加えて、直径１ｍｍのジルコニアビーズ２００ｇと共にガラス瓶に入れて密栓し、ペイントシェーカーにて４時間分散処理した後、ジルコニアビーズを除去して、ブラックの顔料分散体を調整した。  上記分散体１４質量部に、以下の光重合性化合物、塩基性化合物、界面活性剤、相溶化剤、光酸発生剤を混合して、カチオン重合型紫外線硬化性インクジェットインキを作製した。【００５８】
【表１】
2016189770.tif 000003
【００５９】  インキ液滴の体積を４２ｐｌとし、インクジェット印刷機（株式会社トライテック製、パターニングジェット）を用いて黒色インキでドット印刷を行った。この時の印刷条件は以下のとおりである。ドット同士が重ならないようにドット間の距離は５００μｍとして金属サイディング材全体にブラックインキによるドット印刷を行った。ドット径はオリンパス株式会社製走査型共焦点レーザ顕微鏡  ＬＥＸＴ  ＯＬＳ３０００を用いて測定した。１ドットのみが見える範囲に拡大して（２００倍）、８個のドットのドット径を測定し、その平均値を示した。ドットの広がりが楕円に近い場合は、長径と短径の平均値をドット径とした。火炎処理する前の金属系サイディングのドット径は汚れの付着度合いによって変化し、汚れ付着が多い箇所のドット径が約１３０μｍであるのに対して、汚れ付着がほとんどのない箇所は約１８０μｍと約５０μｍの差があった。【００６０】ラジカル重合型紫外線硬化インキのインクジェット印刷条件（ａ）ノズル径              ：３５μｍ（ｂ）印加電圧              ：１１．５Ｖ（ｃ）パルス幅              ：１０．０μｓ（ｄ）駆動周波数            ：３，４８３Ｈｚ（ｅ）解像度                ：３６０ｄｐｉ（ｆ）インキ液滴の体積      ：４２ｐｌ（ｇ）ヘッド加熱温度        ：４５℃（ｈ）インキ塗布量          ：８．４ｇ／ｍ2（ｉ）ヘッドと記録面の距離  ：５．０ｍｍ（ｊ）インキ滴の初速        ：５．９ｍ／sｅｃ【００６１】カチオン重合型紫外線硬化インキのインクジェット印刷条件（ａ）ノズル径              ：３５μｍ（ｂ）印加電圧              ：１３．２Ｖ（ｃ）パルス幅              ：１０．０μｓ（ｄ）駆動周波数            ：３，４８３Ｈｚ（ｅ）解像度                ：３６０ｄｐｉ（ｆ）インキ液滴の体積      ：４２ｐｌ（ｇ）ヘッド加熱温度        ：４５℃（ｈ）インキ塗布量          ：８．４ｇ／ｍ2（ｉ）ヘッドと記録面の距離  ：５．０ｍｍ（ｊ）インキ滴の初速        ：６．１ｍ／sｅｃ【００６２】  本実施例では、活性光線として紫外線を用いた。インクジェット印刷後の以下の条件でインキの紫外線硬化を行った。紫外線照射はインク滴が着弾した５秒後に行った。（１）ランプの種類：高圧水銀ランプ（フュージョンＵＶシステムズ・ジャパン株式会社製  Ｈバルブ）（２）ランプの出力：２００Ｗ／ｃｍ（３）積算光量：６００ｍＪ／ｃｍ2（オーク製作所製紫外線光量計ＵＶ−３５１−２５を使用して測定）【００６３】  金属サイディング材表面の汚れ付着の多少にかかわらず、特定条件で火炎処理することにより、均質かつ十分なインキの濡れ広がりを見せる。本実施例では、火炎処理によりラジカル重合型紫外線硬化性インキのドット径が１９０〜２１０μｍとなったものを○と評価した。また、カチオン重合型紫外線硬化性インキに関し、そのドット径が２００〜２２０μｍとなったものを○と評価した。【００６４】４．金属系基材の温度の測定  熱電対温度計（Ｋタイプ）（日置電機株式会社・温度ロガーＬＲ５０２１）とセンサー（安立計器株式会社・テープ型多目的温度センサー）を金属サイディング材の金属系基材表面に取り付け測定した。【００６５】５．金属系基材と芯材（合成樹脂発泡体）の接着強度測定方法  金属系基材と芯材の接着強度測定方法を図５に示すように行った。まず、裏面材を除去した５０ｍｍ×５０ｍｍの金属サイディング材の表裏をホットメルト接着剤１０１（商品名：ホットメルトスティック多用途白色  ＨＳＷ−０１Ｋ、ヘンケルジャパン株式会社製）で木片１０２（９ｍｍ×６５ｍｍ×７０ｍｍ）を貼り付けた。次に、引張用治具１０３を用いて、上下の矢印方向に引っ張り速度５ｍｍ／分で引っ張り、最大剥離強度（ｋｇ／ｃｍ2）を測定した。サイディングオス側嵌合部、中央部、メス側嵌合部の３箇所の最大剥離強度を平均して金属系基材と合成樹脂発泡体の接着強度とした。接着強度が０．３ｇ／ｃｍ2以上であれば合格とした。【００６６】  上記サイディング材を、上記のバーナーを用いて火炎処理し、上記印刷条件で印刷を行った。このサンプルの黒色インキのドット径及び金属系基材と芯材との接着強度を測定した。試験の結果を以下に示す。【００６７】
【表２】
2016189770.tif 000004
【００６８】  なお、バーナー出力は炎口の幅１０ｍｍに対する出力を示している。このため、炎口の進行方向の長さが異なっても、バーナーから放射される火炎のエネルギーは同じである。例えば、実施例７及び８はバーナー出力が同じで、炎口の進行方向長さが異なるが、バーナーから放出される火炎によって金属サイディング材の金属系基材が受けるエネルギーは同じである。
【符号の説明】
【００６９】  １：金属サイディング材、１１：金属系基材、１２：芯材、１３：裏面剤、１４：インキ受理層、  ２：バーナー、２１：炎口、２２：バーナーヘッド、３：火炎、ｄ：金属系基材の凹凸の高低差、Ｈ：バーナー２と印刷面１−１との間の最短の距離  ４：搬送機、１−１：搬送面、５：インクジェット式塗装機、６１：インクジェット記録ヘッド（イエロー）、６２：インクジェット記録ヘッド（シアン）、６３：インクジェット記録ヘッド（マゼンダ）、６４：インクジェット記録ヘッド（ブラック）、７１：インキ供給タンク（イエロー）、７２：インク供給タンク（シアン）、７３：インク供給タンク（マゼンダ）、７４：インク供給タンク（ブラック）、８：制御部、９：活性光線照射機、１−１：印刷面、Ｍ：ライン式インクジェット記録装置  １０１：ホットメルト接着剤、１０２：木片、１０３：引張用治具
【図１】
2016189770.tif 000005
【図２】
2016189770.tif 000006
【図３】
2016189770.tif 000007
【図４】
2016189770.tif 000008
【図５】
2016189770.tif 000009
【国際調査報告】
2016189770.tif 000010
2016189770.tif 000011
2016189770.tif 000012